【手続補正書】
【提出日】令和3年10月13日(2021.10.13)
【手続補正１】
【補正対象書類名】特許請求の範囲
【補正対象項目名】全文
【補正方法】変更
【補正の内容】
【特許請求の範囲】
【請求項１】
噴霧可能なポリウレタン発泡体（ＳＰＦ）組成物であって、
イソシアネート成分の総重量に基づいて下記の割合の、遊離イソシアネート官能基を有するイソシアネート成分、すなわち
５０〜１００重量パーセントのイソシアネート含有化合物であって、ポリマージフェニルメタンジイソシアネート（ＰＭＤＩ）を含み、前記ＰＭＤＩのモノマージフェニルメタンジイソシアネート（モノマーＭＤＩ）含有量が、前記ＰＭＤＩ１００重量部に基づいて、１０〜９０重量パーセントの範囲であるイソシアネート含有化合物、および
０〜５０重量パーセントの第１のイソシアネート反応性成分であって、前記イソシアネート成分の前記イソシアネート基と反応性の分子あたり１つ以上のヒドロキシル官能基を有する第１のイソシアネート反応性成分、を含むイソシアネート成分と、
前記イソシアネート成分の前記遊離イソシアネート官能基と反応性の１つ以上のヒドロキシル官能基を有する第２のイソシアネート反応性成分であって、前記イソシアネート成分の遊離イソシアネート官能基対前記第２のイソシアネート反応性成分の前記ヒドロキシル官能基の比が、０．２５：１〜３．０：１の範囲であり、前記第２のイソシアネート反応性成分が、前記第２のイソシアネート反応性成分の総重量に基づいて、
２０〜９０重量パーセントの、分子あたり１．５〜７の平均ヒドロキシル官能価を有するヒドロキシル官能性ポリマー成分であって、前記ヒドロキシル官能性ポリマー成分が、前記ヒドロキシル官能性ポリマー成分の総重量に基づいて、
０〜４０重量パーセントの難燃剤成分、
１〜１０重量パーセントのシリコーン界面活性剤、
０〜２０重量パーセントのジアミン、
０．５〜１５重量パーセントの触媒、および
０〜２５重量パーセントの第１の発泡剤を含むヒドロキシル官能性ポリマー成分と、を含む、第２のイソシアネート反応性成分と、
を含み、
前記噴霧可能なポリウレタン発泡体組成物の粘度が、噴霧塗布の領域に噴霧塗布されたとき、ＡＳＴＭ  Ｄ２１９６に従って２５℃で１００〜３，０００ｃＰであり、
前記噴霧可能なポリウレタン組成物の前記モノマーＭＤＩ含有量が、噴霧塗布の領域に噴霧塗布されたとき、ＰＥＬ方法４７に従って測定した場合、任意の期間において、噴霧塗布の領域で５０十億分率以下である、噴霧可能なポリウレタン発泡体（ＳＰＦ）組成物。
【請求項２】
前記噴霧可能なポリウレタン発泡体組成物の前記モノマーＭＤＩ含有量が、請求項１のような噴霧塗布の領域に噴霧塗布されたとき、ＰＥＬ方法４７に従って測定した場合、２０十億分率以下の８時間の期間（ＴＬＶ−ＴＷＡ）を超える時間加重平均モノマーＭＤＩ含有値を生成する、請求項１に記載の噴霧可能なポリウレタン発泡体（ＳＰＦ）組成物。
【請求項３】
前記イソシアネート成分が、前記イソシアネート成分の総重量の０〜３０重量パーセントを超える量で存在する粘度低下剤をさらに含む、請求項１または２に記載の噴霧可能なポリウレタン発泡体（ＳＰＦ）組成物。
【請求項４】
前記イソシアネート成分が、前記イソシアネート成分の総重量の０〜３０重量パーセントを超える量で存在する第２の発泡剤をさらに含む、請求項１〜３のいずれか一項に記載の噴霧可能なポリウレタン発泡体（ＳＰＦ）組成物。
【請求項５】
前記第２の発泡剤が、ヒドロフルオロオレフィン、ヒドロフルオロカーボン、炭化水素、およびそれらの任意の組み合わせからなる群のうちの少なくとも１つを含む、請求項３に記載の噴霧可能なポリウレタン発泡剤（ＳＰＦ）組成物。
【請求項６】
前記第１のイソシアネート反応性成分が、前記イソシアネート成分中に存在し、
分子あたり２〜３の平均ヒドロキシル官能価を有するヒドロキシル官能性脂肪族ポリエーテル、
分子あたり２〜３の平均ヒドロキシル官能価を有するヒドロキシル官能性芳香族ポリエステル、
一価アルコール、
分子あたり１〜３の平均ヒドロキシル官能価を有する第１の反応性難燃剤、および
それらの任意の組み合わせからなる群のうちの少なくとも１つを含む、請求項１〜５のいずれか一項に記載の噴霧可能なポリウレタン発泡剤（ＳＰＦ）組成物。
【請求項７】
前記第１の反応性難燃剤が、前記第１のイソシアネート反応性成分中に存在し、
芳香族臭素化化合物、
脂肪族臭素化化合物、
リン含有難燃剤、および
それらの任意の組み合わせからなる群のうちの少なくとも１つを含む、請求項６に記載の噴霧可能なポリウレタン発泡剤（ＳＰＦ）組成物。
【請求項８】
前記ヒドロキシル官能性ポリマー成分が、前記ヒドロキシル官能性ポリマー成分の総重量に基づいて、
分子あたり１．５〜７の平均ヒドロキシル官能価を有する２０〜８０重量パーセントのヒドロキシル官能性芳香族ポリエステル、
分子あたり２〜３の平均ヒドロキシル官能価を有する０〜４０重量パーセントのマンニッヒポリエーテルポリオール、および
前記マンニッヒポリエーテルポリオールとは異なり、分子あたり２〜３の平均ヒドロキシル官能価を有する０〜４０重量パーセントのポリエーテルポリオールを含む、請求項１〜７のいずれか一項に記載の噴霧可能なポリウレタン発泡剤（ＳＰＦ）組成物。
【請求項９】
前記難燃剤成分が、前記第２のイソシアネート反応性成分中に存在し、前記難燃剤成分の総重量に基づいて、
分子あたり平均１〜３個のヒドロキシル基を有する０〜５０重量パーセントの第２の反応性難燃剤成分であって、前記第２の反応性難燃剤成分が、前記第１の反応性難燃剤成分と同じまたは異なる、０〜５０重量パーセントの第２の反応性難燃剤成分と、
５０〜１００重量パーセントの非反応性難燃剤成分と、を含む、請求項１〜８のいずれか一項に記載の噴霧可能なポリウレタン発泡剤（ＳＰＦ）組成物。
【請求項１０】
前記第２の反応性難燃剤が、前記第２のイソシアネート反応性成分中に存在する、請求項９に記載の噴霧可能なポリウレタン発泡体（ＳＰＦ）組成物。
【請求項１１】
前記ジアミンが、前記第２のイソシアネート反応性成分中に存在し、芳香族ジアミンまたは脂肪族ジアミンを含む、請求項１〜１０のいずれか一項に記載の噴霧可能なポリウレタン発泡体（ＳＰＦ）組成物。
【請求項１２】
前記触媒がアミン触媒を含む、請求項１〜１１のいずれか一項に記載の噴霧可能なポリウレタン発泡体（ＳＰＦ）組成物。
【請求項１３】
前記触媒が、前記第２のイソシアネート反応性成分の総重量に基づいて、
１０〜１５重量パーセント未満のアミン触媒、および
０超〜５重量パーセントの金属触媒を含む、請求項１〜１２のいずれか一項に記載の噴霧可能なポリウレタン発泡体（ＳＰＦ）組成物。
【請求項１４】
前記第１の発泡剤が、前記第２のイソシアネート反応性成分中に存在し、ヒドロフルオロオレフィン、ヒドロフルオロカーボン、炭化水素、水、ギ酸、およびそれらの任意の組み合わせからなる群うちの少なくとも１つを含む、請求項１〜１３のいずれか一項に記載の噴霧可能なポリウレタン発泡体（ＳＰＦ）組成物。
【請求項１５】
噴霧可能な低層接着剤（ＬＲＡ）組成物であって、
イソシアネート成分の総重量に基づいて下記の割合の、遊離イソシアネート官能基を有するイソシアネート成分、すなわち
５０〜１００重量パーセントのイソシアネート含有化合物であって、ポリマージフェニルメタンジイソシアネート（ＰＭＤＩ）を含み、前記ＰＭＤＩのモノマージフェニルメタンジイソシアネート（モノマーＭＤＩ）含有量が、前記ＰＭＤＩ１００重量部に基づいて、１０〜９０重量パーセントの範囲であるイソシアネート含有化合物、および
０〜５０重量パーセントの第１のイソシアネート反応性成分であって、前記イソシアネート成分の前記イソシアネート基と反応性の分子あたり１つ以上のヒドロキシル官能基を有する第１のイソシアネート反応性成分、を含むイソシアネート成分と、
前記イソシアネート成分の前記遊離イソシアネート官能基と反応性の１つ以上のヒドロキシル官能基を有する第２のイソシアネート反応性成分であって、前記イソシアネート成分の遊離イソシアネート官能基対前記第２のイソシアネート反応性成分の前記ヒドロキシル官能基の比が、０．７５：１〜３．０：１の範囲であり、前記第２のイソシアネート反応性成分が、前記第２のイソシアネート反応性成分の総重量に基づいて、
２５から９０重量パーセントの、分子あたり平均１．５〜７個のヒドロキシル基を有するヒドロキシル官能性ポリマー成分、
０〜５重量パーセントの、分子あたり平均４個のヒドロキシル基を有するエチレンジアミン開始ポリエーテルポリオール架橋剤、
０〜１０重量パーセントの、分子あたり平均２〜３個のヒドロキシル基を有し、かつ２５〜６，０００ｇ／ｍｏｌの範囲の重量平均分子量を有する、グリセリン開始またはジプロピレングリコール開始ポリエーテルポリオール架橋剤、
０．５〜５重量パーセントのシリコーン界面活性剤、
２５〜７５重量パーセントの第一級アミン、および
０．１５〜２０重量パーセントの水を含む、第２のイソシアネート反応性成分と、を含み、
前記噴霧可能な低層接着剤組成物の粘度が、噴霧塗布の領域に噴霧塗布されたとき、ＡＳＴＭ  Ｄ２１９６に従って２５℃で１００〜３，０００ｃＰであり、
前記噴霧可能な低層接着剤組成物の前記モノマーＭＤＩ含有量が、噴霧塗布の領域に噴霧塗布されたとき、ＰＥＬ方法４７に従って測定した場合、任意の期間において、噴霧塗布の領域で５０十億分率以下である、噴霧可能な低層接着剤（ＬＲＡ）組成物。
【請求項１６】
前記噴霧可能な低層接着剤組成物の前記モノマーＭＤＩ含有量が、請求項１５のような噴霧塗布の領域に噴霧塗布されたとき、ＰＥＬ方法４７に従って測定した場合、２０十億分率以下の８時間の期間（ＴＬＶ−ＴＷＡ）を超える時間加重平均モノマーＭＤＩ含有値を生成する、請求項１５に記載の噴霧可能な低層接着剤組成物。
【請求項１７】
前記イソシアネート成分が、前記イソシアネート成分の総重量の０〜３０重量パーセントを超える量で存在する粘度低下剤をさらに含む、請求項１５または１６に記載の噴霧可能な低層接着剤組成物。
【請求項１８】
前記第１のイソシアネート反応性成分が、前記イソシアネート成分中に存在し、
分子あたり２〜３の平均ヒドロキシル官能価を有するヒドロキシル官能性脂肪族ポリエーテル、
分子あたり２〜３の平均ヒドロキシル官能価を有するヒドロキシル官能性芳香族ポリエステル、
一価アルコール、
分子あたり１〜３の平均ヒドロキシル官能価を有する反応性難燃剤、および
それらの任意の組み合わせからなる群のうちの少なくとも１つを含む、請求項１５〜１７のいずれか一項に記載の噴霧可能な低層接着剤組成物。
【請求項１９】
前記反応性難燃剤が、前記第１のイソシアネート反応性成分中に存在し、
芳香族臭素化化合物、
脂肪族臭素化化合物、
リン含有難燃剤、および
それらの任意の組み合わせからなる群のうちの少なくとも１つを含む、請求項１８に記載の噴霧可能な低層接着剤組成物。
【請求項２０】
前記ヒドロキシル官能性ポリマー成分が、２５〜６，０００ｇ／ｍｏｌの範囲の重量平均分子量を有するエチレンオキシド末端ポリエーテルジオールまたはトリオールを含む、請求項１５〜１９のいずれか一項に記載の噴霧可能な低層接着剤組成物。
【請求項２１】
前記ヒドロキシル官能性ポリマー成分が、２５〜６，０００ｇ／ｍｏｌの範囲の重量平均分子量を有するプロピレンオキシド基含有ポリエーテルジオールまたはトリオールを含む、請求項１５〜１９のいずれか一項に記載の噴霧可能な低層接着剤組成物。
【請求項２２】
前記ヒドロキシル官能性ポリマー成分が、２５〜６，０００ｇ／ｍｏｌの範囲の重量平均分子量を有するジプロピレングリコール開始エチレンオキシドおよびプロピレンオキシド基含有ポリエーテルジオールを含む、請求項１５〜１９のいずれか一項に記載の噴霧可能な低層接着剤組成物。
【請求項２３】
前記第一級アミンが、脂肪族第一級アミンを含む、請求項１５〜２２のいずれか一項に記載の噴霧可能な低層接着剤組成物。
【請求項２４】
前記第一級アミンが、芳香族第一級アミンを含む、請求項１５〜２２のいずれか一項に記載の噴霧可能な低層接着剤組成物。
【請求項２５】
建設用途の多層構造を形成する方法であって、
請求項１〜１４のいずれか一項に記載のイソシアネート成分および第２のイソシアネート反応性成分を形成することと、
前記形成されたイソシアネート成分および前記形成された第２のイソシアネート反応性成分を、ポリウレタン噴霧システムの別個の容器に導入することであって、前記容器の各々が、アプリケーター部分に流体的に連結されている、導入することと、
前記ポリウレタン噴霧システムの前記アプリケーター部分で前記イソシアネート成分および前記第２のイソシアネート反応性成分を予混合することによって、噴霧ポリウレタン発泡体組成物を形成することであって、前記混合物が、ＡＳＴＭ  Ｄ２１９６に従って２５℃で１００〜３，０００ｃＰの粘度を有する、形成することと、
噴霧塗布領域内に限られた第１の基板材料を提供することと、
前記噴霧ポリウレタン発泡体組成物を、前記噴霧塗布領域内の前記アプリケーター部分から前記第１の基板材料上に塗布することと、
第２の基材材料を、前記第１の基板材料の反対側の前記塗布された噴霧ポリウレタン発泡体組成物に塗布して、多層構造を形成することと、を含み、
前記噴霧可能なポリウレタン組成物の前記モノマーＭＤＩ含有量が、噴霧塗布の領域に噴霧塗布されたとき、ＰＥＬ方法４７に従って測定した場合、任意の期間において、噴霧塗布の領域で５０十億分率以下である、方法。
【請求項２６】
前記噴霧可能なポリウレタン組成物の前記モノマーＭＤＩ含有量が、噴霧塗布の領域に噴霧塗布されたとき、ＰＥＬ方法４７に従って測定した場合、噴霧後の８時間の期間の時間加重平均で、噴霧塗布の領域で２０十億分率以下である、請求項２５に記載の方法。
【請求項２７】
建設用途の多層構造を形成する方法であって、
請求項１５〜２４のいずれか一項に記載のイソシアネート成分および第２のイソシアネート反応性成分を形成することと、
前記イソシアネート成分および前記第２のイソシアネート反応性成分を、ポリウレタン噴霧システムの別個の容器に導入することであって、前記容器の各々が、アプリケーター部分に流体的に連結されている、導入することと、
前記ポリウレタン噴霧システムの前記アプリケーター部分で前記イソシアネート成分および前記第２のイソシアネート反応性成分を予混合することによって、低層接着剤組成物を形成することであって、前記混合物が、ＡＳＴＭ  Ｄ２１９６に従って２５℃で１００〜３，０００ｃＰの粘度を有する、形成することと、
噴霧塗布領域内に限られた第１の基板材料を提供することと、
前記低層接着剤組成物を、前記噴霧塗布領域内の前記アプリケーター部分から前記第１の基板材料上に塗布することと、
第２の基板材料を、前記第１の基材材料の反対側の前記塗布された低層接着剤組成物に塗布して、多層構造を形成することと、を含み、
前記噴霧可能な低層接着剤組成物の前記モノマーＭＤＩ含有量が、噴霧塗布の領域に噴霧塗布されたとき、ＰＥＬ方法４７に従って測定した場合、任意の期間において、噴霧塗布の領域で５０十億分率以下である、方法。
【請求項２８】
前記噴霧可能なポリウレタン組成物の前記モノマーＭＤＩ含有量が、噴霧塗布の領域に噴霧塗布されたとき、ＰＥＬ方法４７に従って測定した場合、噴霧後の８時間の期間の時間加重平均で、噴霧塗布の領域で２０十億分率以下である、請求項２７に記載の方法。